(57)【要約】【課題】ラダリングを防止し孔開け加工やミシンの縫製加工における歩留まりが向上し且つボリューム感と風合いに優れたメリヤス及びメリヤスを基布とする合成樹脂積層体を提供する。【解決手段】伸びの大きい編み糸によって編成されるループからなる少なくとも１コースと伸びの小さい編み糸によって編成されるループからなる少なくとも１コースが交互に編成され、前記伸びの大きい編み糸によって編成されるループが伸びの小さい編み糸によって編成されるループよりもループ長が長く編成されてなるインターロック編地のうちの一種であることを特徴とするメリヤス及びこのメリヤスを基布とする合成樹脂積層体。【選択図】図１
2019001091.tif 000002
【特許請求の範囲】
【請求項１】
合成樹脂層と基布からなる合成樹脂積層体において、前記基布が伸びの大きい編み糸と伸びの小さい編み糸とから編成されるインターロック編地からなるメリヤスとしてあり、前記インターロック編地は、前記伸びの大きい編み糸と伸びの小さい編み糸が交編してなり、
且つ、前記伸びの大きい編み糸によって編成されるループからなる少なくとも１コースと伸びの小さい編み糸によって編成されるループからなる少なくとも１コースが交互に編成されるとともに、
前記伸びの大きい編み糸によって編成されるループが伸びの小さい編み糸によって編成されるループよりもループ長が長く編成されてなるインターロック編地のうちの一種であることを特徴とする合成樹脂積層体。                                     
【請求項２】
前記インターロック編地を編成する伸びの大きい編み糸は、長繊維からなる、伸縮性嵩高加工糸、可塑性エラストマー長繊維糸の中の何れかから選ばれ、前記伸びの小さい編み糸は、全延伸糸（ＦＤＹ）、スピンドロー式延伸糸（ＳＤＹ）、エア加工糸（ＡＴＹ）、延伸変形糸（ＤＴＹ）、高配向糸（ＨＯＹ）の中の何れかから選ばれることを特徴とする請求項１記載の合成樹脂積層体。
【請求項３】
前記メリヤスは、編みたて後の製品において、編み糸Ｂによって編成されるループ長Ｌｂと編み糸Ａによって編成されるループ長Ｌａとの比率Ｌｂ／Ｌａが、１．０５〜２．５であることを特徴とする請求項１又は２記載の合成樹脂積層体。
【請求項４】
前記合成樹脂層と基布との間に接着剤層が設けられてなることを特徴とする請求項１、２又は３記載の合成樹脂積層体。
【請求項５】
前記合成樹脂層が、表皮層と発泡層とからなることを特徴とする請求項１、２、３又は４記載の合成樹脂積層体。
【請求項６】
合成樹脂積層体の基布として用いられるメリヤスにおいて、前記メリヤスが伸びの大きい編み糸と伸びの小さい編み糸とから編成されるインターロック編地からなるメリヤスとしてあり、前記インターロック編地は、前記伸びの大きい編み糸と伸びの小さい編み糸が交編してなり、
且つ、前記伸びの大きい編み糸によって編成されるループからなる少なくとも１コースと伸びの小さい編み糸によって編成されるループからなる少なくとも１コースが交互に編成されるとともに、
前記伸びの大きい編み糸によって編成されるループが伸びの小さい編み糸によって編成されるループよりもループ長が長く編成されてなるインターロック編地のうちの一種であることを特徴とするメリヤス。
【請求項７】
前記インターロック編地を編成する伸びの大きい編み糸は、長繊維からなる、伸縮性嵩高加工糸、可塑性エラストマー長繊維糸の中の何れかから選ばれ、前記伸びの小さい編み糸は、全延伸糸（ＦＤＹ）、スピンドロー式延伸糸（ＳＤＹ）、エア加工糸（ＡＴＹ）、延伸変形糸（ＤＴＹ）、高配向糸（ＨＯＹ）の中の何れかから選ばれることを特徴とする請求項６記載のメリヤス。
【請求項８】
前記メリヤスは、編みたて後の製品において、編み糸Ｂによって編成されるループ長Ｌｂと編み糸Ａによって編成されるループ長Ｌａとの比率Ｌｂ／Ｌａが、１．０５〜２．５であることを特徴とする請求項６又は７記載のメリヤス。
【発明の詳細な説明】
【技術分野】
【０００１】
本発明は、衣料などに使用される合成皮革（synthetic leather）や擬革（imitation leather）、自動車の内装材や自動車用座席、家具の表皮材として用いられる合成樹脂レザーの基布として用いられるメリヤスとポリウレタン、ポリオレフィン、ポリアミド、ポリアミノ酸樹脂、アクリル系樹脂及びポリ塩化ビニル等の合成樹脂製膜を積層する合成樹脂積層体に関する。
【背景技術】
【０００２】
従来、メリヤス基布、例えば自動車用に使用される合成樹脂積層体の基布として用いられるメリヤスは、ポリエステル・レーヨン混紡糸が用いられ、このメリヤスを基布としてポリウレタン、ポリオレフィン、塩化ビニル樹脂等の合成樹脂製膜を積層して合成皮革、擬革や合成樹脂レザーが作られていた。しかし、近年、風合いのさらなる向上並びに高級化の要請のもとで、前記メリヤス基布は長繊維糸を用いた両面編メリヤスが用いられている。しかし、前記長繊維糸を用いた両面編の変化組織からなるメリヤス、例えば、モック・ピケット・ロイヤル・インターロックは目付けが重くなり或いは単純なインターロックに比較して量産性が低下する。また、単純なインターロックメリヤスにおいてはヨコ方向に引き延ばされると前記長繊維糸が伸びてループ抜けによるラダリング（laddering）所謂「伝線」を引き起こしてメリヤス組織が破壊され作業性が損なわれるという問題があった。
【０００３】
一方、特許文献１には、たて方向とよこ方向の伸びの差が小さく、風合いが良好な合成樹脂レザーについて記載されている。しかし、本願発明のメリヤス基布は、伸びの大きい編み糸と伸びの小さい編み糸とから編成されるインターロック編地からなるメリヤスとしてあり、前記インターロック編地は、前記伸びの大きい編み糸と伸びの小さい編み糸が交編してなるのに対して、特許文献１記載の合成樹脂レザーに使用される基布は、セルロース系繊維からなる第一の糸と長繊維の捲縮加工糸、熱可塑性エラストマー長繊維、ポリウレタン長繊維のうちの一種の第二の糸とを交編みし、且つ、前記第二の糸で形成されるループが基布のたて方向、よこ方向、表裏において連続しないように構成されており、更に、前記特許文献１の合成樹脂レザーは皺の発生、型崩れ防止を目的とするのに対し、本願発明は主として合成樹脂レザーのラダリング防止を主たる目的とする点において両者はメリヤスの糸質、メリヤスの編み構成及び発明の効果の点において異なる。
【先行技術文献】
【特許文献】
【０００４】
【特許文献１】特開２００５−２３４４８
【発明の開示】
【発明が解決しようとする課題】
【０００５】
本発明者は、前記の問題点を解決するために、鋭意研究し本発明に達したものであり、本発明の目的は、前記のような問題点を解消し、前記長繊維糸を使用した単純なインターロックメリヤスに代えて、例えば長繊維の仮撚加工糸等からなる伸びの大きい糸と延伸糸等からなる伸びの小さい糸とを組み合わせ且つ前記伸びの小さい糸によって編成されるループが伸びの大きい糸によって編成されるループよりもループ長を短く編成してなるインターロックメリヤス編地とすることによって、メリヤス基布がタテ乃至ヨコ方向の何れか一方に引き延ばされても前記伸びの小さい糸からなる編み糸が伸びの大きい編み糸の過大な伸びを押さえてループ抜けによるラダリングの発生を未然に防止すると共に風合いは伸びの大きい編み糸が保持することによって、ラダリングの発生を抑えて強度と風合いに優れたインターロックメリヤス及びこのメリヤスを基布とする合成樹脂積層体を提供することにある。
【課題を解決するための手段】
【０００６】
合成樹脂層と基布からなる合成樹脂積層体において、前記基布が伸びの大きい編み糸と伸びの小さい編み糸とから編成されるインターロック編地からなるメリヤスとしてあり、前記インターロック編地は、前記伸びの大きい編み糸と伸びの小さい編み糸が交編してなり、
且つ、前記伸びの大きい編み糸によって編成されるループからなる少なくとも１コースと伸びの小さい編み糸によって編成されるループからなる少なくとも１コースが交互に編成されるとともに、
前記伸びの大きい編み糸によって編成されるループが伸びの小さい編み糸によって編成されるループよりもループ長が長く編成されてなるインターロック編地のうちの一種であることを特徴とする合成樹脂積層体とする。
【０００７】
前記インターロック編地を編成する伸びの大きい編み糸は、長繊維からなる伸縮性嵩高加工糸、可塑性エラストマー長繊維糸の中の何れかから選ばれ、前記伸びの小さい編み糸は、全延伸糸（ＦＤＹ）、スピンドロー式延伸糸（ＳＤＹ）、エア加工糸（ＡＴＹ） 、延伸変形糸（ＤＴＹ）、高配向糸（ＨＯＹ）の中の何れかから選ばれることを特徴とする前記の合成樹脂積層体とする。
【０００８】
前記メリヤスは、編みたて後の製品において、編み糸Ｂによって編成されるループ長Ｌｂと編み糸Ａによって編成されるループ長Ｌａとの比率Ｌｂ／Ｌａが、１．０５〜２．５であることを特徴とする前記の合成樹脂積層体とすることが好ましい。
【０００９】
前記合成樹脂層と基布との間に接着剤層が設けられてなることを特徴とする前記の合成樹脂積層体とすることが好ましい。
【００１０】
前記合成樹脂層が、表皮層と発泡層とからなることを特徴とする前記の合成樹脂積層体とすることが好ましい。
【００１１】
合成樹脂積層体の基布として用いられるメリヤスにおいて、前記メリヤスが伸びの大きい編み糸と伸びの小さい編み糸とから編成されるインターロック編地からなるメリヤスとしてあり、前記インターロック編地は、前記伸びの大きい編み糸と伸びの小さい編み糸が交編してなり、
且つ、前記伸びの大きい編み糸によって編成されるループからなる少なくとも１コースと伸びの小さい編み糸によって編成されるループからなる少なくとも１コースが交互に編成されるとともに、
前記伸びの大きい編み糸によって編成されるループが伸びの小さい編み糸によって編成されるループよりもループ長が長く編成されてなるインターロック編地のうちの一種であることを特徴とするメリヤスとする。
【００１２】
前記インターロック編地を編成する伸びの大きい編み糸は、長繊維からなる伸縮性嵩高加工糸、可塑性エラストマー長繊維糸の中の何れかから選ばれ、前記伸びの小さい編み糸は、全延伸糸（ＦＤＹ）、スピンドロー式延伸糸（ＳＤＹ）、エア加工糸（ＡＴＹ）、延伸変形糸（ＤＴＹ）、高配向糸（ＨＯＹ）の中の何れかから選ばれることを特徴とする前記のメリヤスとする。
【００１３】
前記メリヤスは、編みたて後の製品において、編み糸Ｂによって編成されるループ長Ｌｂと編み糸Ａによって編成されるループ長Ｌａとの比率Ｌｂ／Ｌａが、１．０５〜２．５であることを特徴とする前記のメリヤスとする。
【発明の効果】
【００１４】
本発明のメリヤスは、前記のように構成され、メリヤス並びにこのメリヤスを基布とする合成樹脂積層体においてメリヤスがタテ乃至ヨコ方向に引き延ばされても伸びの小さい編み糸が伸びの大きい編み糸に比較してループ長が短いことからループ抜けによるラダリングの発生を未然に防止し且つ風合いに優れた効果を奏する。かかる風合は、編み糸自体の構成に起因する点が大きく、伸びの大きい編み糸によって編成されるループの占める割合を変えることによって風合いを調整することが可能である。すなわち、伸びの小さい編み糸と伸びの大きい編み糸の編成割合を変えることによって風合いを向上させ或いはラダリングの発生を抑える効果を高めることが可能となる。また、何れの場合も伸びの大きい編み糸単独使用のメリヤスに比較してラダリングし難いのでメリヤスから合成樹脂積層体の製造に至る歩留まりが格段に向上する効果が得られる。また、メリヤスがラダリングしづらいことから該メリヤスを基布とする合成樹脂積層体は、孔開け加工やミシンの縫製加工においてメリヤスの縫い目がほつれたり縫い目から裂けたりする欠陥の発生が抑制される結果、前記孔開け加工やミシンの縫製加工における歩留まりが向上する効果を奏する。
【発明を実施するための最良の形態】
【００１５】
次に、本発明を実施するための最良の形態（以下「本発明の実施の形態」と称する）について代表的な図面を参照して説明する。しかしながら本願発明は係る本発明の実施の形態によって何ら限定されるものではない。図１は、本発明の実施の形態に係る合成樹脂層と基布からなる合成樹脂積層体を示す図である。１はメリヤス基布の片面に接着剤乃至熱融着して一体化した合成樹脂積層体であり、２は合成樹脂表皮層、３は発泡層、４はインターロック編地のメリヤス基布である。
【００１６】
本発明の実施の形態に係るメリヤスは、合成樹脂積層体の基布として用いられるものであり、前記インターロック編地は、前記伸びの小さい編み糸Ａに属する全延伸糸（ＦＤＹ）、スピンドロー式延伸糸（ＳＤＹ）、エア加工糸（ＡＴＹ）、延伸変形糸（ＤＴＹ）、高配向糸（ＨＯＹ）の中の何れかと、前記伸びの大きい編み糸Ｂに属する長繊維からなる伸縮性嵩高加工糸、可塑性エラストマー長繊維糸、の中の何れかとを交編みし、伸びの小さい編み糸Ａよって連続して編成されるループからなる少なくとも１コースと、前記伸びの大きい編み糸Ｂによって連続して編成されるループからなる少なくとも１コースが交互に編成される。例えば、第２図と第３図に示す２段インターロック編地、第４図と第５図に示す３段インターロック編地を用いる。また、本実施例に示す以外に例えば、１又は４段以上の多段インターロック編地や、伸びの小さい編み糸Ａを２コースと伸びの大きい編み糸Ｂを４コースのように編み糸Ａと編み糸Ｂの連続するコース数が異なる組み合わせからなる場合も本願発明に含まれる。更に、前記に加えて伸びの大きい編み糸Ｂによって編成されるループが伸びの小さい編み糸Ａによって編成されるループよりもループ長が長く編成されてなるインターロック編地のうちの一種であることを特徴とする。
【００１７】
図２は、本願発明に係る２段インターロック編地の編方図であり、ダイヤルとシリンダーには対向する長針（２，２’）と短針（１，１’）がそれぞれ交互に配列されてなるダイヤル・シリンダー式のインターロック編機による編方が例示されている。第１コース（１）と第２コース（２）には伸びの小さい編み糸Ａ（１１，１２）が供給され、第１コース（１）では長針（２，２’）が上昇し糸を捉えてループを形成し、第２コース（２）では短針（１，１’）が上昇して糸を捉えてループを形成する。次に、第３コース（３）と第４コース（４）では伸びの大きい編み糸Ｂ（２１，２２）が供給され、第３コース（３）では長針（２，２’）が上昇し糸を捉えてループを形成し、第４コース（４）では短針（１，１’）が上昇し糸を捉えてループを形成する。本例は伸びの小さい編み糸Ａと伸びの大きい編み糸Ｂが２コース毎に交互に交編みする例を示す。
【００１８】
図３は、前記２段インターロック編地の組織図であり、まず、図３（１）に示すように、伸びの小さい編み糸Ａ（１１，１２）によって形成されるループが、メリヤスの表面に、１１，１２，１１，１２・・・、裏面には１１’，１２’，１１’，１２’・・・のように編み糸Ａ（１１，１２）のループが表面と裏面に交互に連続して編成されてなる。次に、図３（２）に示すように、編みＢ（２１，２２）のループがメリヤスの表面に、２１，２２，２１，２２・・・、裏面には２１’２２’，２１’，２２’・・・のように表面と裏面に交互に連続して編成されてなる。また、ダイヤル針とシリンダー針が互いに対向して配列することから表面と裏面のループは対称で且つ互いに重なり合った構造からなる。そして、伸びの大きい編み糸Ｂからなる第３コースと第４コースにて編成されるループのループ長は伸びの小さい編み糸Ａからなる第１コースと第２コースにて編成されるループのループ長に比較して長いループが編成される。かかる編み目の大きさは編機の針床に配列されている編針の間隔や大きさと編み目を作る時の糸の引き込み量によって決まる。
【００１９】
図４は、本願発明に係る３段インターロック編地の編方図であり、ダイヤルとシリンダーにはそれぞれ半ピッチずれて交差する長針と中針と短針が交互に配列されてなる。ダイヤル・シリンダー式のインターロック編機による編方が例示されている。第１コース（１）と第２コース（２）と第３コース（３）では伸びの小さい編み糸Ａ（１１，１２，１３）が供給され、第１コース（１）では長針（３，３’）が上昇し糸を捉えてループを形成し、第２コース（２）では中針（２，２’）が上昇し糸を捉えてループを形成し、第３コース（３）では短針（１，１’）が上昇して糸を捉えてループを形成する。次に、第４コース（４）と第５コース（５）と６第コース（６）では伸びの大きい編み糸Ｂ（２１，２２，２３）が供給され、第４コース（４）では長針（３，３’）が上昇し糸を捉えてループを形成し、第５コース（５）では中針（２，２’）が上昇し糸を捉えてループを形成し、第６コース（６）では短針（１，１’）が上昇し糸を捉えてループを形成する。本例は伸びの小さい編み糸Ａと伸びの大きい編み糸Ｂが３コース毎に交互に交編みする例を示す。本例ではダイヤルとシリンダーにそれぞれ長針と中針と短針が交互に半ピッチずれて交差する例を示すが前記２段インターロック編地のようにダイヤルとシリンダー針が互いに対向して配列される場合も本願発明に含まれることは言うまでもない。
【００２０】
図５は、前記図４の編み方による３段インターロック編地の組織図であり、図５（１）に示すように、まず、伸びの小さい編み糸Ａ（１１，１２，１３）によって形成されるループが、メリヤスの表面に、１１，１２，１３，１１，１２，１３・・・、裏面には１１’，１２’，１３’，１１’，１２’，１３’・・・のように表面と裏面に交互に連続して編成されてなる。次に、図５（２）に示すように、伸びの大きい編み糸Ｂ（２１，２２，２３）によって形成されるループが、メリヤスの表面に、２１，２２，３３，２１，２２，３３・・・、裏面には２１’，２２’，２３’，２１’，２２’，２３’・・・のように表面と裏面に交互に連続して編成される。また、ダイヤル針とシリンダー針が互いにそれぞれ半ピッチずれて交差して配列することから表面と裏面のループは対称で且つ互いに半ピッチずれた構造からなる。そして、伸びの大きい編み糸Ｂからなる第４コースと第５コースと第６コースにて編成されるループのループ長は伸びの小さい編み糸Ａからなる第１コースと第２コースと第３コースにて編成されるループのループ長に比較して長いループが編成される。編み目の大きさは編機の針床に配列されている編針の間隔や大きさと編み目を作る時の糸の引き込み量によって決まることは前記２段のインターロック編地の場合と同様である。
【００２１】
図６は、本願発明に係る編み糸Ａと編み糸Ｂが１コースごとに交互に編成されるメリヤスの一部拡大模式図である。図６において、１１と１２は伸びの小さい編み糸Ａを、２１と２２は伸びの大きい編み糸Ｂを表す。そして、編み糸１１で編み地の表面に形成されるループを１１、裏面に形成されるループを１１’で表し、編み糸１２で編み地の表面に形成されるループを１２、裏面に形成されるループを１２’で表す。編み糸Ｂについても編み糸Ａに準じて表すものとする。更に、Ｌａは編み糸Ａで編まれるループ長を示し、Ｌｂは編み糸Ｂで編まれるループ長を示すものとする。編み立て後の製品において、編み糸Ｂによって編成されるループ長Ｌｂと編み糸Ａによって編成されるループ長Ｌａとの比率Ｌｂ／Ｌａが、１．０５〜２．５であることが好ましく、１．３〜２．０がより好ましい。Ｌｂ／Ｌａが、１．０５よりも小さいとメリヤスの風合いに欠ける恐れが生じ、２．５よりも大きいとループ抜けによるラダリングの発生を充分に阻止しえない恐れがあることによる。以上のループ長の長さ乃至ループ長比率については本発明の他のインターロック編地等についても同様に適用できる。
【００２２】
次に、上記メリヤスの糊引き工程について説明する。例えば、ダイヤル・シリンダー式のインターロック編機により編成する場合は、表裏面が同様の円筒状のメリヤス編地が得られるので、その後円筒状のメリヤス編地を切開して合成樹脂層を積層するメリヤス面に接着剤を塗布する。糊引き工程は、ロールコーター、リバースロールコーター、ナイフコーター等の接着剤塗布工程と乾燥工程と捲き取り工程とを備え、接着剤としては、溶剤系乃至水系のエチレン−酢酸ビニル共重合体系接着剤、ポリ塩化ビニルペースト系接着剤、二液型ポリウレタン系接着剤、エポキシ系接着剤等が用いられる。
【００２３】
次に、本発明の実施の形態に係る合成樹脂積層体について説明する。図１は、前記メリヤスを基布とし、前記メリヤスの何れか片面に合成樹脂層が積層してある合成樹脂積層体の拡大縦断面図である。本図において、１は合成樹脂積層体、２は合成樹脂表皮層、３は発泡層、４はメリヤス基布である。合成樹脂表皮層２乃至発泡層３の素材は特に限定されないが、例えば、ポリウレタン、ポリオレフィン、ポリアミド、ポリアミノ酸樹脂及びポリ塩化ビニル等が好ましい。本発明の合成樹脂積層体の製造方法は特に限定されるものではないが、例えば、合成樹脂層はカレンダー、Ｔダイ、ゾルコーティング乃至ラミネート等によって前記メリヤス基布と製膜一体化することが好ましい。
【００２４】
合成皮革の製造方法として、例えば、乾式法の場合は、シリコン処理又はポリエチレンなどの樹脂加工した紙に予め雌形の型付をした剥離紙を用い、この上にリバースロールコーターによってプラスチゾルを塗布し、ヒーターで加熱してゲル化後基布を貼合ロールの間に通過させて貼り合わせ、発泡炉を通過させた後冷却ロールで冷却し、製品巻取ロール及び剥離紙巻取ロールによって別々に巻き取って剥離紙を剥がすと表面にエンボス模様が賦形された合成樹脂積層体が得られる。前記のリバースロールコーターに代えてナイフコーターを用いてもよい。
【実施例】
【００２５】
実施例１
次に、実施例について以下に説明する。前記の本発明の実施の形態に係るメリヤスにおいて、伸びの小さい編み糸Ａとしてポリエステル系の延伸糸（ＦＤＹ）を用い、伸びの大きい編み糸Ｂとしてポリエチレンテレフタレートの長繊維からなる１５０デニールの仮撚加工糸を用いた２段インターロック編のメリヤスを得た。前記実施例によって得られたメリヤスにおいては、伸びの小さい編み糸Ａと伸びの大きい編み糸Ｂが２コース毎に交互に交編みされており、且つ編み立て後の伸びの大きい編み糸Ｂのループ長Ｌｂと伸びの小さい編み糸Ａのループ長Ｌａとの比は以下の通りであった。
Ｌｂ／Ｌａ＝２８．７ｍｍ／２０．５ｍｍ＝１．４
このメリヤスにエチレン−酢酸ビニル共重合体系接着剤で糊引きをして、糊引き面に乾式法によってポリウレタン皮膜を積層して合成樹脂積層体を得た。
【００２６】
実施例２
前記実施例１において、２段インターロック編のメリヤスに代えて３段インターロック編のメリヤスとした以外は実施例１と同様のメリヤスと該メリヤスを基布とする合成樹脂積層体を得た。前記実施例によって得られたメリヤスにおいては、伸びの小さい編み糸Ａと伸びの大きい編み糸Ｂが２コース毎に交互に交編みされており、且つ編み立て後の伸びの大きい編み糸Ｂのループ長Ｌｂと伸びの小さい編み糸Ａのループ長Ｌａとの比は実施例１と同様である。
【００２７】
比較例１
第１の比較例として、従来方式のとおり、前期実施例１において、伸びの大きい編み糸Ｂを使用せずに、伸びの小さい編み糸Ａとしてポリエステル系の延伸糸（ＦＤＹ）を用いた２段インターロック編のメリヤスを得た。従って、編み立て後の編み糸のループ長は全て同じ長さからなる。このメリヤスにエチレン−酢酸ビニル共重合体系接着剤で糊引きをして、糊引き面に乾式法によってポリウレタン皮膜を積層して合成樹脂積層体を得た。
【００２８】
比較例２
第２の比較例として、従来方式のとおり、前記実施例１において、伸びの小さい編み糸Ａを使用せずに、伸びの大きい編み糸Ｂとしてポリエチレンテレフタレートの長繊維からなる１５０デニールの仮撚加工糸を用いた２段インターロック編のメリヤスを得た。従って、編み立て後の編み糸のループ長は全て同じ長さからなる。このメリヤスにエチレン−酢酸ビニル共重合体系接着剤で糊引きをして、糊引き面に乾式法によってポリウレタン皮膜を積層して合成樹脂積層体を得た。
【００２９】
比較例３
前記比較例１において、２段インターロック編のメリヤスに代えて３段インターロック編のメリヤスとした以外は比較例１と同様のメリヤスと、該メリヤスを基布とする合成樹脂積層体を得た。
【００３０】
＜実施例特有の効果＞
前記実施例１に係る２段インターロック編からなるメリヤスと実施例２に係る３段インターロック編からなるメリヤスは、何れも、伸びの小さい編み糸Ａと伸びの大きい編み糸Ｂが相隣するコースの掛合する位置において、例えば、図６に示すように、伸びの小さい編み糸Ａからなるシンカループｓ（ウェールをつなぐループの谷「つなぎ」とも言う）乃至ニードルループｎ（ループの山）の何れかが伸びの大きい編み糸Ｂからなるループを挟扼し、伸びの大きい編み糸Ｂに張力が作用しても、よほど強い引っ張り力、即ち、メリヤス編工程、メリヤス基布と合成樹脂との積層工程乃至孔開け加工やミシン掛け加工等の際に通常作用する力以上のよほど強い引っ張り力が作用しない限り、シンカループｓ（つなぎ）乃至ニードルループｎ（ループの山）部分が抜けることに起因するラダリング現象を抑制する効果を奏する。これに対して、比較例１と比較例３のメリヤスの場合は、前記の通常作用する力によってもラダリング現象が起きることが確認された。更に、風合いの点においては、前記実施例１乃至２については比較例２とさほど変わりなく、充分に代替え可能であると判断された。更に、実施例の１乃至２の合成樹脂積層体は、ミシンがけと孔開け加工において、メリヤスの縫い目がほつれたり縫い目から裂けたりする欠陥が解消されるばかりでなく、作業能率の効率アップに寄与することが確認された。
【産業上の利用可能性】
【００３１】
本発明に係るメリヤス及びこのメリヤスを基布とする合成樹脂積層体は風合いを損なうことなくラダリングを防止し孔開け加工やミシンの縫製加工における歩留まりが向上することから経済的要請に応えることができ、しかも従来のメリヤス編機及び加工装置で実施できることから極めて有用である。
【図面の簡単な説明】
【００３２】
【図１】本発明に係るメリヤスを基布とする合成樹脂積層体の一部拡大断面図である。
【図２】本発明に係る２段インターロック編地の編方図である。
【図３】本発明に係る２段インターロック編地の組織図である。
【図４】本発明に係る３段インターロック編地の編方図である。
【図５】本発明に係る３段インターロック編地の組織図である。
【図６】本発明に係るメリヤスの一部拡大模式図である。
【符号の説明】
【００３３】
１：合成樹脂積層体
２：合成樹脂表皮層
３：発泡層
４：メリヤス基布
【図１】
2019001091.tif 000003
【図２】
2019001091.tif 000004
【図３】
2019001091.tif 000005
【図４】
2019001091.tif 000006
【図５】
2019001091.tif 000007
【図６】
2019001091.tif 000008